СПОСОБ ИЗГОТОВЛЕНИЯ ПРОДУКТА, СОДЕРЖАЩЕГО КАТАЛИТИЧЕСКИ АКТИВНОЕ СОЕДИНЕНИЕ ТИТАНА

1. Способ изготовления продукта, содержащего каталитически активное соединение титана, включающий, по меньшей мере, одну стадию, на которой каталитически активное соединение титана вступает в контакт с носителем в жидкой фазе, содержащей растворитель, имеющий карбонильную функциональную группу и связь C-H в α-положении по отношению к вышеупомянутой карбонильной функциональной группе, и ингибитор, выбранный из одной или нескольких кислот и одного или нескольких спиртов, или их смесей.
2. Способ по п. 1, в котором каталитически активное соединение титана представляет собой наноструктурированное соединение титана, предпочтительно наноструктурированный диоксид титана.
3. Способ по п. 1 или 2, в котором каталитически активное соединение титана представляет собой модифицированный углеродом диоксид титана.
4. Способ по п. 1 или 2, в котором растворитель представляет собой кетон, предпочтительно ацетон.
5. Способ по п. 1 или 2, в котором ингибитор включает кислоту, предпочтительно карбоновую кислоту.
6. Способ по п. 5, в котором ингибитор включает оксикарбоновую кислоту, предпочтительно лимонную кислоту.
7. Способ по п. 1 или 2, в котором ингибитор включает спирт, в частности многоатомный спирт, предпочтительно глицерин.
8. Способ по п. 1 или 2, в котором носитель представляет собой биополимер, предпочтительно ацилированный полисахарид.
9. Способ по п. 1 или 2, который включает (a) подготовку жидкой фазы, содержащей каталитически активное соединение титана, растворитель, ингибитор и необязательно первое количество носителя, и (b) добавление жидкой фазы, полученной на стадии (a), во вторую жидкую фазу, содержащую второе количество носителя и растворитель.
10. Способ по п. 9, в котором первое количество носителя составляет от 0,1 до 10 мас.%, предпочтительно от 1 до 9 мас.% и наиболее предпочтительно от 2 до 7 мас.% носителя по отношению к полной массе жидкой фазы, полученной на стадии (a).
11. Способ по п. 1 или 2, в котором количество кислоты, используемой в качестве ингибитора, составляет от 0,5 до 50 мас.% и предпочтительно от 1 до 20 мас.% по отношению к массе каталитически активного соединения титана, или в котором количество спирта, используемого в качестве ингибитора, составляет от 0,5 до 1000 мас.% и предпочтительно от 1 до 100 мас.% по отношению к массе каталитически активного соединения титана.
12. Способ по п. 1 или 2, в котором концентрация носителя составляет от 10 до 50 мас.%, предпочтительно от 20 до 35 мас.%, по отношению к полной массе жидкой фазы.
13. Продукт, содержащий носитель, каталитически активное соединение титана, и ингибитор, выбранный из одной или нескольких кислот и одного или нескольких спиртов или их смесей, получаемый способами по любому из пп. 1-12.
14. Продукт по п. 13, который содержит от 0,1 до 5 мас.% каталитически активного соединения титана.
15. Продукт по п. 13 или 14, который содержит от 50 до 100000 массовых частей на миллион ингибитора.
16. Продукт по п. 13 или 14, который содержит менее чем 1000 массовых частей на миллион продукта автоконденсации растворителя, в частности диацетонового спирта.
17. Продукт по п. 13 или 14, который содержит менее чем 10000 массовых частей на миллион растворителя, в частности ацетона.